(57)【要約】本発明は、ホルムアルデヒドの放出を抑えることを狙った、特にレゾールタイプの熱硬化性樹脂をベースとしたサイズ剤組成物によって結合されたミネラルウール、特にロックウールまたはグラスウールをベースとする断熱および／または防音製品の製造方法に関する。この方法は、活性メチレンを有する化合物から選択される、ホルムアルデヒドと反応できる試薬の組成物を、熱硬化性樹脂を加工させたあとに断熱製品に塗布する工程を含むことを特徴とする。本発明の他の主題は上述の方法を実施するデバイスと得られるミネラルウールをベースとした断熱製品とにある。【選択図】    図１
2012505140.tif 000002
【特許請求の範囲】
【請求項１】
特にレゾールタイプの熱硬化性樹脂でサイジングされたミネラルウールをベースとする断熱および／または防音製品の製造方法であって、活性メチレンを有する化合物から選択される、ホルムアルデヒドと反応できる試薬の組成物を、前記熱硬化性樹脂を架橋させたあとに前記断熱製品に塗布する工程を含むことを特徴とする方法。
【請求項２】
ホルムアルデヒドと反応できる前記試薬の前記組成物を前記断熱製品に連続的に塗布することを特徴とする請求項１に記載の方法。
【請求項３】
ホルムアルデヒドと反応できる前記試薬を含有する前記組成物を、断熱製品がまだ熱い；特に約５０ないし８０℃、好ましくは６０ないし７０℃の温度にある間にオーブンタイプの熱処理デバイスのちょうど出口で塗布することを特徴とする請求項１または２に記載の方法。
【請求項４】
ホルムアルデヒドと反応できる前記試薬の前記組成物を前記断熱製品の上面、および適切であれば下面に塗布することを特徴とする請求項１ないし３のうちの１項に記載の方法。
【請求項５】
ホルムアルデヒドと反応できる前記試薬の前記組成物を、スプレーによってまたはカーテンコーティングもしくはロールコーティングによって塗布することを特徴とする請求項１ないし４のうちの１項に記載の方法。
【請求項６】
ホルムアルデヒドと反応できる前記試薬の前記組成物を、スプレーによって前記断熱製品の上面に、およびロールコーティングによって下面に塗布することを特徴とする請求項４または５に記載の方法。
【請求項７】
活性メチレンを有する前記化合物が以下の式（Ｉ）ないし（ＩＶ）に対応することを特徴とする請求項１ないし６のうちの１項に記載の方法。
・式（Ｉ）
【化１】
2012505140.tif 000012
ここで：
−Ｒ1およびＲ2は、同一または異なるものであり、水素原子、Ｃ1−Ｃ20、好ましくはＣ1−Ｃ6のアルキル基、アミノ基または式
【化２】
2012505140.tif 000013
の基を表しており、ここでＲ4は
【化３】
2012505140.tif 000014
または
【化４】
2012505140.tif 000015
の基を表しており、ここでＲ5＝Ｈまたは−ＣＨ3であり、ｐは１から６に及ぶ整数であり；
−Ｒ3は、水素原子、Ｃ1−Ｃ10のアルキル基、フェニル基またはハロゲン原子を表しており；
−ａは０または１に等しく；
−ｂは０または１に等しく；および
−ｎは１または２に等しい、
・式（ＩＩ）
【化５】
2012505140.tif 000016
ここで：
−Ｒ6は、シアノ基または
【化６】
2012505140.tif 000017
の基を表しており、ここで：
−Ｒ8は、水素原子、Ｃ1−Ｃ20、好ましくはＣ1−Ｃ6のアルキル基、またはアミノ基を表しており；
−ｃは０または１に等しく；
−Ｒ7は、水素原子、Ｃ1-Ｃ10のアルキル基、フェニル基またはハロゲン原子を表しており、
・式（III）
【化７】
2012505140.tif 000018
ここで：
−Ｒ9は、−Ｃ≡Ｎまたは−ＣＯ−ＣＨ3の基を表しており；および
−ｑは１から４に及ぶ整数であり、
・式（ＩＶ）
【化８】
2012505140.tif 000019
ここで：
−Ａは−（ＣＨ2）3−または−Ｃ（ＣＨ3）2−の基を表しており；
−ｒは０または１に等しい。
【請求項８】
前記式（Ｉ）の化合物が、２，４−ペンタンジオン、２，４−ヘキサンジオン、３，５−ヘプタンジオン、２，４−オクタンジオン、アセトアセトアミド、Ｎ−モノメチルアセトアセトアミド、Ｎ−モノエチルアセトアセトアミド、Ｎ,Ｎ−ジメチルアセトアセトアミド、Ｎ,Ｎ−ジエチルアセトアセトアミド、アセト酢酸、メチルアセトアセタート、エチルアセトアセタート、ｎ−プロピルアセトアセタート、イソプロピルアセトアセタート、イソブチルアセトアセタート、ｔ−ブチルアセトアセタート、ｎ−ヘキシルアセトアセタート、マロンアミド、マロン酸、ジメチルマロナート、ジエチルマロナート、ジ−ｎ−プロピルマロナート、ジイソプロピルマロナート、ジ−ｎ−ブチルマロナート、アセトンジカルボン酸およびジメチルアセトンジカルボキシラートであることを特徴とする請求項７に記載の方法。
【請求項９】
前記式（ＩＩ）の化合物が、２−メチルシアノアセタート、２−エチルシアノアセタート、２−ｎ−プロピルシアノアセタート、２−イソプロピルシアノアセタート、２−ｎ−ブチルシアノアセタート、２−イソブチルシアノアセタート、２−ｔｅｒｔ−ブチルシアノアセタート、２−シアノアセトアミドおよびプロパンジニトリルであることを特徴とする請求項７に記載の方法。
【請求項１０】
前記式（III）の化合物がトリメチロールプロパントリアセトアセタートおよびトリメチロールプロパントリシアノアセタートであることを特徴とする請求項７に記載の方法。
【請求項１１】
前記式（ＩＶ）の化合物が１，３−シクロヘキサンジオンおよびメルドラム酸であることを特徴とする請求項７に記載の方法。
【請求項１２】
前記熱硬化性樹脂がフェノール−ホルムアルデヒドまたはフェノール−ホルムアルデヒド−アミンタイプのレゾールであることを特徴とする請求項１ないし１１のうちの１項に記載の方法。
【請求項１３】
ホルムアルデヒドと反応できる前記試薬の前記組成物が、５０重量％を超える水と前記試薬の１種以上の有機共溶媒とから構成される液相にある溶液、分散液またはエマルジョンであることを特徴とする請求項１ないし１２のうちの１項に記載の方法。
【請求項１４】
前記液相が７５ないし９０％の水を含有することを特徴とする請求項１３に記載の方法。
【請求項１５】
ホルムアルデヒドと反応できる前記試薬が液体であることと、それを水および共溶媒の添加なしにそのまま前記断熱製品に塗布することとを特徴とする請求項１ないし１４のうちの１項に記載の方法。
【請求項１６】
請求項１ないし１５のうちの１項に記載の方法を実行するデバイスであって、特に内部遠心分離によってミネラルウールを製造するラインを具備し、このラインは連続した複数の繊維化部材と、前記繊維化部材から得られる繊維を受け取る／運ぶ少なくとも１つの部材と、サイズ剤組成物を塗布する１つ以上の部材と、オーブンタイプの１つ以上の熱処理部材とを備え、ホルムアルデヒドと反応できる試薬の組成物を前記熱処理部材の下流において前記断熱製品の上面にスプレーする少なくとも１つのスプレーブームをさらに具備することを特徴とするデバイス。
【請求項１７】
前記ブームが、該ブームの長さにわたって均一に広がり、末広がりで好ましくは「偏平」な（円錐でない）液体のジェットを生じさせることができるスプレーノズルを備えた供給パイプを備えていることを特徴とする請求項１６に記載のデバイス。
【請求項１８】
前記ブームが前記断熱製品の上面の上方に設置されることを特徴とする請求項１６または１７に記載のデバイス。
【請求項１９】
前記製品の下面の下方に配置される前記製品の乾燥を確実にするデバイスに第１のブームが面していることを特徴とする請求項１８に記載のデバイス。
【請求項２０】
ホルムアルデヒドと反応できる前記試薬の前記組成物を前記断熱製品の下面に塗布することを可能にする１つ以上のコーティングロールをさらに具備することを特徴とする請求項１６ないし１９のうちの１項に記載のデバイス。
【請求項２１】
前記ロールが前記熱処理部材と前記製品の乾燥を確実にする前記デバイスとの上流に位置決めされている請求項２０に記載のデバイス。
【請求項２２】
請求項１ないし１５のうちの１項に記載のプロセスによって得られる断熱および／または防音製品であって、表面に、活性メチレンを有する化合物から選択されるホルムアルデヒドと反応できる試薬を含む製品。
【請求項２３】
ホルムアルデヒドと反応できる試薬の量（乾燥重量）が、最終的な断熱製品の０．０１から５０ｇ／ｍ2まで、好ましくは０．１から１０ｇ／ｍ2まで、より好ましくは０．２から５ｇ／ｍ2までに及ぶことを特徴とする請求項２２に記載の製品。
【発明の詳細な説明】
【発明の概要】
【０００１】
本発明は、ホルムアルデヒドの放出を抑えることを狙って特にレゾールタイプの熱硬化性樹脂をベースとしたサイズ剤組成物によって結合されたミネラルウールをベースとする断熱および／または防音製品の製造方法に関する。この方法は、活性メチレンを有する化合物から選択される、ホルムアルデヒドと反応できる試薬を、熱硬化性樹脂を架橋させたあとに断熱製品に塗布する工程を含むことを特徴とする。
【０００２】
また、本発明は前記製造方法によって得られる鉱物繊維をベースとする断熱製品にも関する。
【０００３】
ミネラルウールをベースとする断熱製品は、様々なプロセスによって、たとえば内部または外部遠心分離による既知の繊維化技術によって得られる繊維から形成することができる。
【０００４】
内部遠心分離は溶融（一般にガラスまたは岩石）材料を複数の小さな穴を有するスピナーに導入することにあり、この材料は、遠心力の作用を受けてこのスピナーの周壁に向けて押し付けられて、そこから単繊維の形態で放出される。スピナーを出て行くと、短繊維は細くされて、高速、高温のガス流によって受け取り部材へと伴出され、繊維の層を形成する。
【０００５】
外部遠心分離に関しては、それは溶融材料をローターとして知られている回転部材の外周表面上に流すことにあり、ここから前記材料が遠心力の作用を受けて射出される。また、ガス流によって細くする手段および受け取り部材上で収集する手段も提供される。
【０００６】
繊維を互いに結合させ層に凝集力を与えるために、スピナーを出た繊維に熱硬化性樹脂を含有するサイズ剤組成物がスプレーされる。サイズ剤でコーティングされた繊維の層に（一般に１００℃を超える温度での）熱処理を供して、樹脂の重縮合を起こし、それにより特定の性質、特に寸法安定性、引張り強さ、圧縮後の厚さ回復率および均一な色を有する断熱および／または防音製品を得る。
【０００７】
サイズ剤組成物は最も多くの場合繊維上にスプレーされる。一般に、サイズ剤組成物は、樹脂（通常水溶液の形態にある）と、添加剤たとえば尿素、１種以上のシラン、鉱油、アンモニア水溶液および重縮合触媒と、水とを含有する。
【０００８】
最も一般的に使用される熱硬化性樹脂はレゾール族に属するフェノール樹脂である。これら樹脂は、非常に水溶性であり、鉱物繊維、特にはグラスファイバに対する優れた親和性を有しており、断熱製品について既に述べた弾性および厚さ回復特性を得るのを可能にするものであり、比較的安価である。
【０００９】
レゾールは、塩基性触媒の存在下における、１より大きなアルデヒド／フェノール化合物のモル比でのおよび遊離フェノール化合物が極微量となることを可能にする反応条件下でのフェノール化合物とアルデヒドとの縮合によって得られる。これらレゾールは使用されるアルデヒド／フェノール化合物のモル比に依存する量で遊離アルデヒドを一般に含有する。
【００１０】
最も一般に使用されるレゾールはフェノールとホルムアルデヒドとの縮合物である。これらレゾールの１つの欠点は、製造ライン上での断熱製品の製造の最中におよび／または断熱製品から経時的に大気中に放出されうる遊離ホルムアルデヒドの存在に特に関連する。
【００１１】
この欠点を解消するために、遊離ホルムアルデヒドと反応して尿素−ホルムアルデヒド縮合物を形成する十分な量の尿素をレゾールに添加することが知られている（EP 0148050 A1を参照のこと）。得られる樹脂は、フェノール−ホルムアルデヒド縮合物および尿素−ホルムアルデヒド縮合物を含有しており、遊離ホルムアルデヒドおよび遊離フェノールの量が、液体の総重量によって表すと、それぞれ３％以下および０．５％以下である。
【００１２】
しかし、この樹脂は、サイジングされた繊維がレゾールの架橋を得るために供される温度条件下では安定でないことが分かっている：尿素−ホルムアルデヒド縮合物は分解してホルムアルデヒドおよびアンモニアを放出し、大気中に放出する前に処理される望ましくないガスの量を増やす。
【００１３】
また、ホルムアルデヒドは、最終製品から、断熱および／または防音材としてのそれの使用の最中に気候サイクルに関連する温度および湿度の変化の影響を受けて放出されうることも分かっている。
【００１４】
ここ数年、望ましくない排出物に関する規制はますます厳しくなってきており、断熱および／または防音製品によって放出されうるホルムアルデヒドの量を特に制限する傾向にある。
【００１５】
レゾールをホルムアルデヒドを含まない樹脂、たとえば、ポリビニルアルコールと多酸との反応か、またはポリアクリル酸とポリオールとの反応によって特に得られるエポキシ樹脂およびポリエステル樹脂と交換する代替案が提案されている。しかし、これら樹脂は非常に高価である。エポキシ樹脂を除くと、これらの樹脂は、それらの実施のために、酸腐食に耐えられる特別な設備をさらに必要とし（これら樹脂のｐＨは一般に４未満か、さらには３未満である）、かなりの追加コストをもたらす。
【００１６】
本発明の目的は、特にレゾールタイプの熱硬化性樹脂でサイジングされたミネラルウールをベースとする断熱および／または防音製品の製造方法であって、前記断熱製品によって放出されうるホルムアルデヒドの量を抑えることを可能にする方法を提案することにある。
【００１７】
本発明のもう１つの目的は、製品の品質、特に断熱および／または防音特性および機械的性質に実質的に悪影響を与えない方法を提案することにある。
【００１８】
本発明のもう１つの目的は、工業製造の要件を満たし、実施するのが容易であり、慣例の製造ラインの大きな変更を必要としない方法を提案することにある。
【００１９】
これらの目的を達成するために、本発明は、ミネラルウールの製造方法に、活性メチレンを有する化合物から選択される、ホルムアルデヒドと反応できる試薬の組成物を熱硬化性樹脂を架橋させたあとに断熱製品に塗布する工程を追加することを提案する。
【００２０】
既に示したように、ミネラルウールをベースとする断熱および／防音製品の製造は知られている（EP-A-0189354およびEP-A-0519797を特に参照のこと）。
【００２１】
従来、グラスウールを内部遠心分離によって製造するラインは一連のスピナーを備えている。遠心力の作用を受けてそこから放出される繊維はサイズ剤組成物で処理されその後吸引ベルトタイプの受け取り部材上で集められ、各スピナーから来る繊維は連続層としてベルト上に堆積され、その後このベルトが付形ロールを備えた炉を通ってそれを運ぶ。オーブンを通過する最中に受ける熱処理はサイズ剤組成物を乾燥させ、架橋させおよび硬化させることを可能にする。オーブンを出て行くと、架橋されたサイズ剤によって結合された繊維からなる断熱製品が乾燥させられ、梱包の前に所望される大きさに、たとえば１つ以上のパネルまたはロールの形態に一般に切り出される。
【００２２】
本発明による方法は、活性メチレン基を有する化合物から選択される、ホルムアルデヒドと反応できる試薬の組成物を、サイズ剤組成物に含有されるレゾールの架橋のあとに断熱製品に塗布する工程を含む。
【００２３】
前記試薬を含有する組成物による断熱製品の処理は、サイズ剤組成物を架橋させることを狙った、オーブンタイプの熱処理デバイスの下流で行う。
【００２４】
工業的観点から特に有利な本発明のある好ましい実施形態によると、ホルムアルデヒドと反応できる試薬の組成物を製造ライン上で連続的に塗布する。
【００２５】
ホルムアルデヒドと反応できる試薬の組成物を梱包の前の切断された製品に遅くとも塗布することが好ましいが、後段で説明するように、前記組成物をラインの外で仕上げ済み製品に塗布できることは、たとえこれが水および共溶媒を組成物から除去するために屋外でのまたは適切な加熱手段を用いる乾燥の追加の工程を必要とするとしても無視できない。
【００２６】
有利には、ホルムアルデヒドと反応できる試薬を含有する組成物は、断熱製品がまだ熱い、すなわち約５０ないし８０℃、好ましくは６０ないし７０℃の温度にある間にオーブンのちょうど出口で塗布する。この処理方法は二重に有利である：それは断熱製品を単に表面で処理することを可能にすると共に、ホルムアルデヒドと反応できる試薬が製品の密度に依存して数ｍｍから数ｃｍまでに及びうるある厚さまで該製品に浸透することを可能にする；およびそれはオーブンを出て行く断熱製品に含まれる熱を利用することによる水および共溶媒の迅速な除去によって効率的な乾燥を可能にする。
【００２７】
ホルムアルデヒドと反応できる試薬の組成物は、液体を塗布するのに好適な任意の知られている手段によって、特にスプレーによっておよびカーテンコーティングまたはロールコーティングによって塗布できる。
【００２８】
それはオーブンから出て行く断熱製品の上面に、および適切な場合には下面に、有利に上面にスプレーしおよび下面にロールコーティングを施すことによって塗布してもよい。
【００２９】
本発明と関連して使用できるサイズ剤組成物は、加熱の影響を受けて架橋できる樹脂、特にフェノール−ホルムアルデヒドタイプのレゾール、好ましくはWO-A-99/03906およびWO-A-01/96254に記載されたレゾールか、または、WO-A-2008/043960およびWO-A-2008/043961に記載されたようなフェノール−ホルムアルデヒド−アミンタイプのレゾールを含む。
【００３０】
サイズ剤組成物は、尿素を、樹脂および尿素からなる混合物１００乾燥重量部あたり５０部の尿素までに及びうる量で含んでもよい。
【００３１】
一般に、サイズ剤組成物は、以下の添加剤を、樹脂および適切な場合には尿素１００乾燥重量部あたりの部として表した以下の重量割合でさらに含んでいる：
−０ないし１０部、好ましくは７部未満の重縮合触媒、たとえば硫酸アンモニウム；
−０ないし２部のシラン、特にアミノシラン；
−０ないし２０部、好ましくは６ないし１５部のオイル；および
−０ないし２０部、好ましくは１２部未満のアンモニア水溶液（２０重量％溶液）。
【００３２】
添加剤の役割は知られているが、ここで手短に述べる：尿素は、サイズ剤組成物のゲル化時間を調節して、プレゲル問題を防ぐことを可能にする；硫酸アンモニウムは、サイズ剤組成物を繊維上にスプレーしたあとの（高温のホットオーブン内での）重縮合のための触媒として役立つ；シランは、繊維と樹脂との間のカップリング剤であると共に、アンチエージング剤としても働く；オイルは、防塵性および疎水性の試薬である；アンモニア水溶液は低温で重縮合抑制剤として働く。
【００３３】
サイズ剤組成物は、繊維の総重量の２ないし１５乾燥重量％、好ましくは４ないし１０％、特に約５％の量で鉱物繊維上に堆積される。
【００３４】
サイズ剤組成物のオーブンタイプの熱処理デバイス内での架橋の温度は一般に７５ないし３００℃、好ましくは１００なしい２５０℃である。
【００３５】
ホルムアルデヒドと反応できる試薬は、活性メチレンを有する化合物から選択されるものであって、好ましくは以下の式に対応する：  
【００３６】
・式（Ｉ）
【化１】
2012505140.tif 000003
【００３７】
ここで：
−Ｒ1およびＲ2は、同一または異なるものであり、水素原子、Ｃ1−Ｃ20、好ましくはＣ1−Ｃ6のアルキル基、アミノ基または式
【化２】
2012505140.tif 000004
【００３８】
の基を表しており、ここでＲ4は
【化３】
2012505140.tif 000005
【００３９】
または
【化４】
2012505140.tif 000006
【００４０】
の基を表しており、ここでＲ5＝Ｈまたは−ＣＨ3であり、ｐは１から６に及ぶ整数であり；
−Ｒ3は、水素原子、Ｃ1−Ｃ10のアルキル基、フェニル基またはハロゲン原子を表しており；
−ａは０または１に等しく；
−ｂは０または１に等しく；および
−ｎは１または２に等しい。  
式（Ｉ）の好ましい化合物は：
−  ２，４−ペンタンジオン：
Ｒ1＝−ＣＨ3；Ｒ2＝−ＣＨ3；Ｒ3＝Ｈ；ａ＝０；ｂ＝０；ｎ＝１；
−  ２，４−ヘキサンジオン：
Ｒ1＝−ＣＨ2−ＣＨ3；Ｒ2＝−ＣＨ3；Ｒ3＝Ｈ；ａ＝０；ｂ＝０；ｎ＝１；
−  ３，５−ヘプタンジオン：
Ｒ1＝−ＣＨ2−ＣＨ3；Ｒ2＝−ＣＨ2−ＣＨ3；Ｒ3＝Ｈ；ａ＝０；ｂ＝０；ｎ＝１；
−  ２，４−オクタンジオン：
Ｒ1＝−ＣＨ3；Ｒ2＝−（ＣＨ2）3−ＣＨ3；Ｒ3＝Ｈ；ａ＝０；ｂ＝０；ｎ＝１；
−  アセトアセトアミド：
Ｒ1＝−ＣＨ3；Ｒ2＝−ＮＨ2；Ｒ3＝Ｈ；ａ＝０；ｂ＝０；ｎ＝１；
−  Ｎ−モノメチルアセトアセトアミド：
Ｒ1＝−ＣＨ3；Ｒ2＝−ＮＨ（ＣＨ3）；Ｒ3＝Ｈ；ａ＝０；ｂ＝０；ｎ＝１；
−  Ｎ−モノエチルアセトアセトアミド：
Ｒ1＝−ＣＨ3；Ｒ2＝−ＮＨ（ＣＨ2−ＣＨ3）；Ｒ3＝Ｈ；ａ＝０；ｂ＝０；ｎ＝１；
−  Ｎ,Ｎ−ジメチルアセトアセトアミド：
Ｒ1＝−ＣＨ3；Ｒ2＝−ＮＨ（ＣＨ3）2；Ｒ3＝Ｈ；ａ＝０；ｂ＝０；ｎ＝１；
−  Ｎ,Ｎ−ジエチルアセトアセトアミド：
Ｒ1＝−ＣＨ3；Ｒ2＝−Ｎ（ＣＨ2−ＣＨ3）2；Ｒ3＝Ｈ；ａ＝０；ｂ＝０；ｎ＝１；
−  アセト酢酸：
Ｒ1＝−ＣＨ3；Ｒ2＝Ｈ；Ｒ3＝Ｈ；ａ＝０；ｂ＝１；ｎ＝１；
−  メチルアセトアセタート：
Ｒ1＝−ＣＨ3；Ｒ2＝−ＣＨ3；Ｒ3＝Ｈ；ａ＝０；ｂ＝１；ｎ＝１；
−  エチルアセトアセタート：
Ｒ1＝−ＣＨ3；Ｒ2＝−ＣＨ2−ＣＨ3；Ｒ3＝Ｈ；ａ＝０；ｂ＝１；ｎ＝１；
−  ｎ−プロピルアセトアセタート：
Ｒ1＝−ＣＨ3；Ｒ2＝−（ＣＨ2）2−ＣＨ3；Ｒ3＝Ｈ；ａ＝０；ｂ＝１；ｎ＝１、
−  イソプロピルアセトアセタート：
Ｒ1＝−ＣＨ3；Ｒ2＝−ＣＨ（ＣＨ3）2；Ｒ3＝Ｈ；ａ＝０；ｂ＝１；ｎ＝１；
−  イソブチルアセトアセタート：
Ｒ1＝−ＣＨ3；Ｒ2＝−ＣＨ2−ＣＨ（ＣＨ3）2；Ｒ3＝Ｈ；ａ＝０；ｂ＝１；ｎ＝１；
−  ｔ−ブチルアセトアセタート
Ｒ1＝−ＣＨ3；Ｒ2＝−Ｃ（ＣＨ3）3；Ｒ3＝Ｈ；ａ＝０；ｂ＝１；ｎ＝１；
−  ｎ−ヘキシルアセトアセタート：
Ｒ1＝−ＣＨ3；Ｒ2＝−（ＣＨ2）5−ＣＨ3；Ｒ3＝Ｈ；ａ＝０；ｂ＝１；ｎ＝１；
−  マロンアミド：
Ｒ1＝−ＮＨ2；Ｒ2＝−ＮＨ2；Ｒ3＝Ｈ；ａ＝０；ｂ＝０；ｎ＝１；
−  マロン酸：
Ｒ1＝Ｈ；Ｒ2＝Ｈ；Ｒ3＝Ｈ；ａ＝１；ｂ＝１；ｎ＝１；
−  ジメチルマロナート：
Ｒ1＝−ＣＨ3；Ｒ2＝−ＣＨ3；Ｒ3＝Ｈ；ａ＝１；ｂ＝１；ｎ＝１；
−  ジエチルマロナート：
Ｒ1＝−ＣＨ2−ＣＨ3；Ｒ2＝−ＣＨ2−ＣＨ3；Ｒ3＝Ｈ；ａ＝１；ｂ＝１；ｎ＝１；
−  ジ−ｎ−プロピルマロナート：
Ｒ1＝−（ＣＨ2）2−ＣＨ3；Ｒ2＝−（ＣＨ2）2−ＣＨ3；Ｒ3＝Ｈ；ａ＝１；ｂ＝１；ｎ＝１；
−  ジイソプロピルマロナート：
Ｒ1＝−ＣＨ（ＣＨ3）2；Ｒ2＝−ＣＨ（ＣＨ3）2；Ｒ3＝Ｈ；ａ＝１；ｂ＝１；ｎ＝１；
−  ジ−ｎ−ブチルマロナート：
Ｒ1＝−（ＣＨ2）3−ＣＨ3；Ｒ2＝−（ＣＨ2）3−ＣＨ3；Ｒ3＝Ｈ；ａ＝１；ｂ＝１；ｎ＝１；
−  アセトンジカルボン酸：
Ｒ1＝Ｈ；Ｒ2＝Ｈ；Ｒ3＝Ｈ；ａ＝１；ｂ＝１；ｎ＝２；
−  ジメチルアセトンジカルボキシラート：
Ｒ1＝−ＣＨ3；Ｒ2＝−ＣＨ3；Ｒ3＝Ｈ；ａ＝１；ｂ＝１；ｎ＝２；
−  １，４−ブタンジオールジアセタート：
Ｒ1＝−ＣＨ3；Ｒ2＝−（ＣＨ2）4−Ｏ−ＣＯ−ＣＨ2−ＣＯ−ＣＨ3；Ｒ3＝Ｈ；ａ＝０；ｂ＝１；ｎ＝１；
−  １，６−ヘキサンジオールジアセタート：
Ｒ1＝−ＣＨ3；Ｒ2＝−（ＣＨ2）6−Ｏ−ＣＯ−ＣＨ2−ＣＯ−ＣＨ3；Ｒ3＝Ｈ；ａ＝０；ｂ＝１；ｎ＝１；
−  メタクリロキシエチルアセトアセタート：
Ｒ1＝−ＣＨ3；Ｒ2＝−（ＣＨ2）2−Ｏ−ＣＯ−Ｃ（ＣＨ3）＝ＣＨ2；Ｒ3＝Ｈ；ａ＝０；ｂ＝１；ｎ＝１
である。
【００４１】
・式（ＩＩ）
【化５】
2012505140.tif 000007
【００４２】
ここで：
−Ｒ6は、シアノ基または
【化６】
2012505140.tif 000008
【００４３】
の基を表しており、ここで：
−Ｒ8は、水素原子、Ｃ1−Ｃ20、好ましくはＣ1−Ｃ6のアルキル基、またはアミノ基を表しており；
−ｃは０または１に等しく；
−Ｒ7は、水素原子、Ｃ1-Ｃ10のアルキル基、フェニル基またはハロゲン原子を表している。  
式（ＩＩ）の好ましい化合物は：
−  ２−メチルシアノアセタート：
Ｒ6＝−ＣＯ−Ｏ−ＣＨ3；Ｒ7＝Ｈ；
−  ２−エチルシアノアセタート：
Ｒ6＝−ＣＯ−Ｏ−ＣＨ2−ＣＨ3；Ｒ7＝Ｈ；
−  ２−ｎ−プロピルシアノアセタート：
Ｒ6＝−ＣＯ−Ｏ−（ＣＨ2）2−ＣＨ3；Ｒ7＝Ｈ；
−  ２−イソプロピルシアノアセタート：
Ｒ6＝−ＣＯ−Ｏ−ＣＨ（ＣＨ3）2；Ｒ7＝Ｈ；
−  ２−ｎ−ブチルシアノアセタート：
Ｒ6＝−ＣＯ−Ｏ−（ＣＨ2）3ＣＨ3；Ｒ7＝Ｈ；
−  ２−イソブチルシアノアセタート：
Ｒ6＝−ＣＯ−Ｏ−ＣＨ2−ＣＨ（ＣＨ3）2；Ｒ7＝Ｈ；
−  ２−ｔｅｒｔ−ブチルシアノアセタート：
Ｒ6＝−ＣＯ−Ｏ−Ｃ（ＣＨ3）3；Ｒ7＝Ｈ；
−  ２−シアノアセトアミド：
Ｒ6＝−ＣＯ−ＮＨ2；Ｒ5＝Ｈ；
−  プロパンジニトリル：
Ｒ6＝−Ｃ≡Ｎ；Ｒ5＝Ｈ
である。
【００４４】
・式（III）
【化７】
2012505140.tif 000009
【００４５】
ここで：
−Ｒ9は、−Ｃ≡Ｎまたは−ＣＯ−ＣＨ3の基を表しており；および
−ｑは１から４に及ぶ整数である。  
式（III）の好ましい化合物は：
−  トリメチロールプロパントリアセトアセタート：
Ｒ9＝−ＣＯ−ＣＨ3；ｑ＝１；
−  トリメチロールプロパントリシアノアセタート：
Ｒ9＝−Ｃ≡Ｎ；ｑ＝１
である。
【００４６】
・式（ＩＶ）
【化８】
2012505140.tif 000010
【００４７】
ここで：
−Ａは−（ＣＨ2）3−または−Ｃ（ＣＨ3）2−の基を表しており；
−ｒは０または１に等しい。  
式（ＩＶ）の好ましい化合物は：
−  １，３−シクロヘキサンジオン：
Ａ＝−（ＣＨ2）3；ｒ＝０；
−メルドラム酸：
Ａ＝−Ｃ（ＣＨ3）2−；ｒ＝１
である。
【００４８】
本発明に関連して使用できるホルムアルデヒドと反応できる試薬の組成物は、活性メチレンを有し上述の式（Ｉ）ないし（ＩＶ）のいずれか１つに対応する少なくとも１種の化合物を含む。
【００４９】
上で既に述べたように、前記試薬の組成物は、サイズ剤組成物の架橋のあと、液体の形態で断熱製品に塗布される。
【００５０】
ある好ましい実施形態によると、ホルムアルデヒドと反応できる試薬の組成物は、主に水（５０重量％を超えて含有する）と前記試薬の１種以上の有機共溶媒とからなる液相にある溶液、分散液またはエマルジョンの形態にあり、これらの共溶媒は好ましくは毒性および可燃性が低いかまたは有利にゼロである。好ましくは、この液相は７５ないし９０重量％の水を含有している。
【００５１】
ホルムアルデヒドと反応できる試薬の含有量は、組成物の０．１ないし９０重量％、好ましくは０．５ないし５０％、およびより好ましくは１ないし２０％に相当する。
【００５２】
ホルムアルデヒドと反応できる試薬が液体である場合に適用できるもう１つの実施形態によると、前記試薬を水および任意の共溶媒の添加をせずに断熱製品に直接塗布する。用語「液体」は、前記試薬が２５℃で０．３Ｐａ．ｓ未満の粘度を有することを意味するようにここでは理解される。したがって、前記試薬は、周囲温度で使用することができるし、または適度に加熱されてそれが液体になったあとに上述の条件下で適用できる。加熱温度は前記試薬の分解温度未満でなければならない。
【００５３】
ホルムアルデヒドと反応できる試薬は、サイズ剤組成物中に存在する遊離ホルムアルデヒドとの、および使用条件下、本質的には気候サイクルの作用を受けてその後放出されうるホルムアルデヒドとの反応を可能にするのに十分な量で断熱製品上に堆積する。
【００５４】
一般に、ホルムアルデヒドと反応できる試薬の組成物は、前記試薬の量（乾燥重量）が最終断熱製品の０．０１から５０ｇ／ｍ2まで、好ましくは０．１から１０ｇ／ｍ2までおよびより好ましくは０．２から５ｇ／ｍ2まで及ぶような条件下で適用される。
【００５５】
本発明による方法は、架橋樹脂によって互いに結合された鉱物繊維を含有し、様々な厚さおよび様々な密度を有しうるあらゆる製品に適用される。この製品は特に層、マットまたはフェルトでもよく、それの面のうちの１つにたとえばクラフト紙タイプの化粧材が設けられてもよい。
【００５６】
鉱物繊維はガラスまたは岩石から構成されていてもよく、前記断熱製品の使用に応じて多様である長さおよび径を有する。
【００５７】
本発明のもう１つの主題は、上で説明した方法を実行するデバイスである。
【００５８】
このデバイスは、特に内部遠心分離によってミネラルウールを製造するラインを具備し、このラインは連続した複数の繊維化部材と、これら繊維化部材から得られる繊維を受け取る／運ぶ少なくとも１つの部材と、サイズ剤組成物を塗布する１つ以上の部材と、オーブンタイプの１つ以上の熱処理部材とを備え、このデバイスは、ホルムアルデヒドと反応できる試薬の組成物を熱処理部材の下流において断熱製品の上面にスプレーする少なくとも１つのスプレーブームをさらに具備することを特徴とする。
【００５９】
断熱製品をホルムアルデヒドと反応できる試薬の組成物で処理する目的で、このデバイスは、断熱製品の上面の上方に設置される１つ以上のスプレーブームを具備する。好ましくは、この（これらの）ブームは、ブームの長さにわたって均一に広がったスプレーノズルを備えた供給パイプを備えている。これらノズルは、末広がりで、所望の使用に応じて選択する方法が当業者に知られている様々な形状、好ましくは「偏平」な（円錐ではない）液体のジェットを供給できる。ブームおよび処理される製品の相対的な配置は、ホルムアルデヒドと反応できる試薬の組成物の塗布が製品の表面上で均一となるように調節され、これは液体のジェットが製品の上方または製品上で交わることを確実にすることによって得ることができる。
【００６０】
有利に、スプレーブームはオーブンタイプの熱処理デバイスの近くに位置決めされる。好ましくは、第１のブームは、前記製品の乾燥を確実にするデバイス、有利に断熱製品の下面の下方に配置される吸引デバイスに面している。
【００６１】
適切な場合には、このデバイスは、好ましくは熱処理部材および前記製品の乾燥を確実にするデバイスの下流に位置し、ホルムアルデヒドと反応できる試薬の組成物を断熱製品の下面に塗布することを可能にする１つ以上のコーティングロールをさらに具備してもよい。
【００６２】
本発明のもう１つの主題は本発明による方法によって得られる断熱および／または防音製品である。
【００６３】
この断熱製品は、そのため、表面に、上述の式（Ｉ）ないし（ＩＶ）の化合物から選択される、ホルムアルデヒドと反応できる試薬を含んでいる。
【００６４】
既に述べたように、最終的な断熱製品中に存在するホルムアルデヒドと反応できる試薬の量（乾燥重量）は、最終的な断熱製品の０．０１から５０ｇ／ｍ2まで、好ましくは０．１から１０ｇ／ｍ2まで、より好ましくは０．２から５ｇ／ｍ2までに及ぶ。この量は、断熱製品の使用条件下、本質的には気候サイクルの作用を受けて放出されうるホルムアルデヒドとの反応を可能とするのに十分なものである。
【００６５】
本発明を、より詳細に図１に説明する。
【図面の簡単な説明】
【００６６】
【図１】図１は、内部遠心分離によるグラスウールの製造ラインの概略図を示している。
【００６７】
図１では、ライン１は、複数の内部遠心分離デバイス（スピナー）２を連続して備えており、これらには、ガラス原材料を溶融させる炉（図示していない）から来る溶融ガラスがパイプ３によって供給される。トーラスの形態で分配されるガラス繊維４は、スピナー２から射出されて、スプレーリング５によって計量分配されるサイズ剤組成物で処理される。サイジングされた繊維は、繊維を保持するのに使用される吸引デバイス７を備えた運搬デバイス６、たとえばコンベアベルト上に重力によって堆積されて連続ストリップ８を形成し、このストリップ８はこれを付形するデバイス１０、１１を備えたオーブン９に運ばれる。
【００６８】
オーブン９では、サイズ剤組成物が繊維を架橋および結合させ、断熱製品１２を所望の寸法に、たとえば所望の厚さにする。オーブンを出て行くと、断熱製品１２の連続ストリップは、温風を（矢印で示した方向に）生じさせる乾燥デバイス１９の下方であって、そのロールが製品に含まれる気体を排除するためおよび製品の冷却を促進する吸引デバイス１３の上方を通る。乾燥デバイス１９は当業者に知られているデバイスから選択でき、たとえば少なくとも１つのガスバーナーおよび／またはマイクロ波もしくは赤外線の少なくとも１つの発生器から構成されていてもよい。
【００６９】
次に、製品のストリップを切り分けられて略平行六面体パネルとし、これらをロールまたは折り畳まれたもしくは折り畳まれていないストリップの形態で包装し、次に梱包する（切断および包装の手段は図示していない）。
【００７０】
本発明によると、従来の製造ラインは、オーブン９からの出口の直後に、ホルムアルデヒドと反応できる試薬の水相の組成物で断熱製品１２の上面、および適切な場合には反対側の面（下面）を処理する工程が追加されている。
【００７１】
この処理は、ホルムアルデヒドと反応できる試薬の組成物が供給されるスプレーブーム１５を使用して行われ、このブーム１５はノズル１７が均一に配置されたパイプ１６を備えている（より明らかにするために、図１の下部において、ブームを拡大正面図で示している）。ノズルは、末広で扁平であり、断熱製品１２の上面１４と接触する直前に浸透するジェット１８を生じさせる。ノズルの動作条件、特にスプレーする液体の量およびスプレー圧力は、数ミリメートルないし数センチメートルに及ぶ厚さまで断熱製品にホルムアルデヒドと反応できる試薬の組成物が含浸するように調節する。スプレーブーム１５は、製品１２の上方の、面１４から２００ｃｍまで、好ましくは約２０ないし８０ｃｍに及びうる距離にあり、製品１２の移動軸を横切る実質的に水平な面にガントリを使用して位置決めされる（図示していない）。また、スプレーブームは、オーブンからの出口の近くに、５００ｃｍを越えない、好ましくは２００ｃｍを超えない、有利には３０ないし１００ｃｍの距離で、好ましくは吸引デバイス１３の上方にさらに位置決めされ、ホルムアルデヒドと反応できる試薬の断熱製品の厚さへの浸透を可能にする。
【００７２】
以下の例は本発明を説明するのを可能にするものであるが、それを限定するものではない。
【００７３】
例では、以下の試験を行う。
【００７４】
−厚さ回復率：断熱製品を、８／１に等しい圧縮比（公称厚さの圧縮を受けた厚さに対する比として定義される）で１日、１２日、３０日および９０日間にわたって圧縮する。圧縮応力を取り除いたあと、断熱製品の厚さを該製品上で測定し、（上述の圧縮比で）圧縮されていた製品の厚さの公称厚さに対する比によって定義される厚さ回復率を算出する。％で表す厚さ回復率の測定は製品の寸法挙動を評価することを可能にする。
【００７５】
−引張り強さ：これは、打抜きによって断熱製品から切り出された供試体上で、ＡＳＴＭ  Ｃ  ６８６−７１Ｔ規格にしたがって測定する。供試体は、長さが１２ｍｍであり、幅が４６ｍｍであり、切断片の外縁での曲率半径が３８ｍｍに等しく、切断片の内縁での曲率半径が１２．５ｍｍに等しいトーラスの形状を有する。
【００７６】
供試体を、一方が可動であり一定の速度で動く試験機の２つの円筒形マンドレルの間に設置する。供試体の破断力Ｆ（グラム重）を測定し、破断力Ｆの供試体の質量に対する比として定義される引張り強さＴＳを算出する。
【００７７】
引張り強さは製造後（初期引張り強さ）およびオートクレーブ内での１０５℃の温度および１００％の相対湿度で１５分間にわたる促進老化後（ＴＳ１５）に測定する。
【００７８】
−断熱製品に由来するホルムアルデヒドの放出：これらはＩＳＯ１６０００規格およびＥＮ１３４１９規格の条件に基づいて測定する。放出されるホルムアルデヒドの測定は２３℃の温度でのおよび５０％の相対湿度の下での試験の１日後に行う。ホルムアルデヒドの量は、高速液体クロマトグラフィ（ＨＰＬＣ）およびポストカラム反応によって、ＡＳＴＭ  Ｄ  ５９１０−９６規格の条件を、移動層をｐＨ６．８で水緩衝する点、オーブン温度が９０℃に等しい点および検出を４２０ｎｍで行う点で変更した条件下で測定する。
【００７９】
例１
約８５０ｇ／ｍ2の表面密度を有するグラスウール断熱製品を図１に記載した製造ラインで製造する。
【００８０】
サイズ剤組成物は重量部で：
− フェノール−ホルムアルデヒドレゾール                         ６０
(WO 01/96254 A1からのexample 2, test 1)
− 尿素                                                     ４０
− 硫酸アンモニウム                                           ３
− シラン (OSIより販売されているSilquest（登録商標） A 1100) １
− 鉱油                                                     ９．５
− アンモニア水溶液                                           １．２
を含有する。
【００８１】
サイズ剤組成物を、最終断熱製品に関して４．７乾燥物質重量％の量で繊維上に堆積させる。その後、サイジングされた繊維をオーブン内で２６０℃で処理する。
【００８２】
ホルムアルデヒドと反応できる試薬の組成物はアセトアセトアミド（例１ａ）またはジメチルアセトンジカルボキシラート（例１ｂ）の１２重量％の水溶液である。この組成物を、オーブンの後段で、断熱製品の上面に２０ｇ／ｍ2（すなわち、断熱製品のｍ2あたり２．４ｇの乾燥物質）の量でスプレーする。乾燥デバイス１９は、断熱製品の上面１４上に熱風（１１０−１５０℃）を生じさせるガスバーナーである。
【００８３】
ホルムアルデヒドと反応できる試薬で処理される断熱製品（例１ａおよび例１ｂ）および処理されないもの（参照１）をホルムアルデヒド放出についての試験に供する。この測定結果を表１に示す。
【００８４】
例２
サイズ剤組成物が遊離ホルムアルデヒドの含有量が低いレゾールを含有する点で変更した例１からの条件に従った。
【００８５】
サイズ剤組成物は重量部で：
− フェノール−ホルムアルデヒド−モノエタノールアミンレゾール       ８０
(WO 01/96254 A1からのexample 1)
− 尿素                                                     ２０
− 硫酸アンモニウム                                           ３
− シラン (OSIより販売されているSilquest（登録商標） A 1100) １
− 鉱油                                                     ９．５
を含有する。
【００８６】
ホルムアルデヒドと反応できる試薬の組成物はアセトアセトアミド（例２ａおよび例２ｂ）またはジメチルアセトンジカルボキシラート（例２ｃおよび例２ｄ）の１２重量％の水溶液である。この組成物を、オーブンの後段で、断熱製品の上面に２０ｇ／ｍ2（すなわち、断熱製品のｍ2あたり２．４ｇの乾燥物質）および１０ｇ／ｍ2（すなわち、断熱製品のｍ2あたり１．２ｇの乾燥物質）の量でそれぞれスプレーする。
【００８７】
ホルムアルデヒドと反応できる試薬で処理される断熱製品（例２ａないし例２ｄ）および処理されないもの（参照２）をホルムアルデヒド放出についての試験に供する。この測定結果を表１に示す。
【表１】
2012505140.tif 000011
【図１】
2012505140.tif 000020
【国際調査報告】
2012505140.tif 000021
2012505140.tif 000022
2012505140.tif 000023
2012505140.tif 000024
2012505140.tif 000025
2012505140.tif 000026